(57)【要約】      （修正有）【課題】優れた感度特性を有し、高解像度の画像を安定して形成可能な電子写真感光体を提供する。【解決手段】導電性基体上に電荷発生層と電荷輸送層とがこの順で積層され、電荷発生層の吸光度ＡｂｓCGL及び前記電荷輸送層の透過率ＴCTLが下記の関係式：［ＡｂｓCGL(λ2)−ＡｂｓCGL(λ1)］×［ＴCTL(λ2)−ＴCTL(λ1)］＜０(式中、ＡｂｓCGL(λ1)及びＡｂｓCGL(λ2)はそれぞれ波長λ1(ｎｍ)及びλ2(ｎｍ)の光に対する前記電荷発生層の吸光度であり、ＴCTL(λ1)及びＴCTL(λ2)はそれぞれ波長λ1及びλ2の光に対する前記電荷輸送層の透過率であり、λ2＝λ1＋１０、ここでλ1は波長範囲３６０〜５９０ｎｍ内の特定波長である)を満たし、露光光としてλ1≦中心波長λr≦λ2の光が使用される。【選択図】図１
2010217320.tif 000002
【特許請求の範囲】
【請求項１】
導電性基体上に少なくとも電荷発生層と電荷輸送層とがこの順で積層され、前記電荷発生層の吸光度ＡｂｓCGL及び前記電荷輸送層の透過率ＴCTLが下記の関係式(１)：
［ＡｂｓCGL(λ2)−ＡｂｓCGL(λ1)］×［ＴCTL(λ2)−ＴCTL(λ1)］＜０    (１)
(式中、
ＡｂｓCGL(λ1)及びＡｂｓCGL(λ2)はそれぞれ波長λ1(ｎｍ)及びλ2(ｎｍ)の光に対する前記電荷発生層の吸光度であり、
ＴCTL(λ1)及びＴCTL(λ2)はそれぞれ波長λ1及びλ2の光に対する前記電荷輸送層の透過率であり、
λ2＝λ1＋１０、ここでλ1は波長範囲３６０〜５９０ｎｍ内の特定波長である)
を満たし、露光光としてλ1≦中心波長λr≦λ2の光が使用されることを特徴とする、電子写真感光体。
【請求項２】
前記λ1が波長範囲３６０〜４４０ｎｍ内の特定波長である、請求項１に記載の電子写真感光体。
【請求項３】
前記電荷輸送層が一般式(２)：
【化１】
2010217320.tif 000010
［式中、
Ｒ1及びＲ1'は、同一又は異なって、水素原子、ハロゲン原子、置換若しくは未置換のアルキル基又は置換若しくは未置換のアルコキシ基を表し、
Ｒ2、Ｒ2'、Ｒ3及びＲ3'は、同一又は異なって、ハロゲン原子、置換若しくは未置換のアルキル基、置換若しくは未置換のアリル基、置換若しくは未置換のアルケニル基、置換若しくは未置換のアルコキシ基又は置換アミノ基を表し、
ｍ及びｎはそれぞれ０、１又は２を表す］
で示される電荷輸送物質を含んでなる、請求項１又は２に記載の電子写真感光体。
【請求項４】
請求項１〜３のいずれか１項に記載の電子写真感光体と、中心波長がλrの半導体レーザ又は発光ダイオードを露光光源とする露光手段とを備えることを特徴とする電子写真画像形成装置。
【発明の詳細な説明】
【技術分野】
【０００１】
本発明は、電子写真感光体及びそれを用いた画像形成装置に関する。更に詳しくは、本発明は、特定の関係を有する電荷発生層及び電荷輸送層を順次積層した電子写真感光体、及びそれを用いた画像形成装置に関する。
【背景技術】
【０００２】
電子写真方式の画像形成装置は、高速の情報処理システム機の一端を担い、その進歩は著しい。
近年、電子写真方式の画像形成装置には、カラー化を含めた高画質化が期待されている。高画質化を実現するために、露光光の小径化及び感光層への潜像/現像の高精細化と、高精細化を安定してもたらしうる感光体の提供とが望まれている。
【０００３】
露光光の小径化に関しては、光源の波長を短くすることが有効である。例えば、発振波長が従来の近赤外域レーザに比べ約半分近くとなる短波長レーザを光源として用いた場合、理論上、下記式(６)：
ｄ∝(π／４)(λｆ／Ｄ)        (６)
(式中、ｄは感光層上のスポット径、λはレーザ光の波長、ｆはｆθレンズの焦点距離、Ｄはレンズ径を示す)
で示されるように、感光層上におけるレーザ光のスポット径をかなり小さくできる。
【０００４】
したがって、(書き込み用)露光光の波長を短くすることは、潜像の書込密度、すなわち解像度を上げることに、非常に有利である。
光源の発振波長を短くする技術は、例えば、特開平９−２４００５１号公報(特許文献１)、特開２０００−４７４０８号公報(特許文献２)、特開２０００−１０５４７９号公報(特許文献３)などに記載されている。
【先行技術文献】
【特許文献】
【０００５】
【特許文献１】特開平９−２４００５１号公報
【特許文献２】特開２０００−４７４０８号公報
【特許文献３】特開２０００−１０５４７９号公報
【発明の概要】
【発明が解決しようとする課題】
【０００６】
短波長光源として半導体レーザ又は発光ダイオードを使用するに際しては、感光体に使われる材料の性質上発生する新たな課題に対応する必要がある。
すなわち、これら光源の波長は、長時間使用するとダイオード内に熱ドリフトを生じて、シフトすることが知られている。従来の感光体の電荷発生層の吸光度及び電荷輸送層の透過率は、赤外線レーザの波長領域で、フラット(又は透明)であった。このため、画像形成装置に用いているレーザに、熱ドリフトによる波長シフトが生じても、感光体の感度にほとんど影響せず、形成される画像には大きな影響がなかった。
【０００７】
ところが、より短波長領域では、電荷発生層の吸光度及び電荷輸送層の透過率が一様にフラットではないために、熱ドリフトによる波長シフトによって感度が大きく変化するものがあることがわかった。このような感度変化は、高精密(高解像度)の画像を安定して形成するためには好ましくない。よって、たとえ波長シフトを生じても、感度に影響の少ない感光体を開発することが望まれていた。
過去の短波長レーザによる高解像度化に対する取り組みは、上記公報に記載されているが、高解像度化の実現と感光体としての安定性の確保との両者を実現できていなかった。
【課題を解決するための手段】
【０００８】
本発明の発明者らは、電子写真感光体中の電荷発生層と電荷輸送層とを特定の関係を有するように形成することで、(書き込み用)露光光源に短波長光を使用した際にも、高解像度、高画質を安定して実現可能な電子写真感光体を提供できることを見い出し、本発明を完成するに至った。
【０００９】
かくして、本発明は、導電性基体上に少なくとも電荷発生層と電荷輸送層とがこの順で積層され、前記電荷発生層の吸光度ＡｂｓCGL及び前記電荷輸送層の透過率ＴCTLが下記の関係式(１)：
［ＡｂｓCGL(λ2)−ＡｂｓCGL(λ1)］×［ＴCTL(λ2)−ＴCTL(λ1)］＜０    (１)
(式中、
ＡｂｓCGL(λ1)及びＡｂｓCGL(λ2)はそれぞれ波長λ1(ｎｍ)及びλ2(ｎｍ)の光に対する前記電荷発生層の吸光度であり、
ＴCTL(λ1)及びＴCTL(λ2)はそれぞれ波長λ1及びλ2の光に対する前記電荷輸送層の透過率であり、
λ2＝λ1＋１０、ここでλ1は波長範囲３６０〜５９０ｎｍ内の特定波長である)
を満たし、露光光としてλ1≦中心波長λr≦λ2の光が使用されることを特徴とする、電子写真感光体を提供する。
【発明の効果】
【００１０】
本発明によれば、優れた感度特性を有し、高解像度の画像を安定して形成可能な電子写真感光体を実現できる。
【図面の簡単な説明】
【００１１】
【図１】本発明の電子写真感光体の１つの実施形態の概略断面図である。
【図２】実施例１で作製した感光体の電荷発生層(電荷発生物質：オキソチタニルフタロシアニン)の分光吸光スペクトルである。
【図３】本発明の画像形成装置の１つの実施形態の概略配置図(側面図)である。
【図４】実施例１で作製した感光体の電荷輸送層(電荷輸送物質：アリールジアミン化合物(２−４))の分光透過スペクトルである。
【図５】実施例２で作製した感光体の電荷輸送層(電荷輸送物質：アリールアミン化合物(３))の分光透過スペクトルである。
【図６】実施例３並びに比較例１及び３で作製した感光体の電荷発生層(電荷発生物質：無置換フタロシアニン)の分光透過スペクトルである。
【図７】実施例３並びに比較例１及び３で作製した感光体の電荷輸送層(電荷輸送物質：アリールアミン化合物(４))の分光透過スペクトルである。
【図８】実施例４で作製した感光体の電荷輸送層(電荷輸送物質：アリールジアミン化合物(２−６))の分光透過スペクトルである。
【図９】比較例２で作製した感光体の電荷輸送層(電荷輸送物質：アリールアミン化合物(５))の分光透過スペクトルである。
【発明を実施するための形態】
【００１２】
＜電子写真感光体＞
本発明の電子写真感光体(以下、単に「感光体」とも呼ぶ)は、導電性基体上に少なくとも電荷発生層と電荷輸送層とがこの順で積層され、前記電荷発生層の吸光度ＡｂｓCGL及び前記電荷輸送層の透過率ＴCTLが下記の関係式(１)：
［ＡｂｓCGL(λ2)−ＡｂｓCGL(λ1)］×［ＴCTL(λ2)−ＴCTL(λ1)］＜０  (１)
(式中、
ＡｂｓCGL(λ1)及びＡｂｓCGL(λ2)はそれぞれ波長λ1(ｎｍ)及びλ2(ｎｍ)の光に対する前記電荷発生層の吸光度であり、
ＴCTL(λ1)及びＴCTL(λ2)はそれぞれ波長λ1及びλ2の光に対する前記電荷輸送層の透過率であり、
λ2＝λ1＋１０、ここでλ1は波長範囲３６０〜５９０ｎｍ内の特定波長である)
を満たし、露光光としてλ1≦中心波長λr≦λ2の光が使用されることを特徴とする。
【００１３】
本発明の感光体においては、使用時に、露光光の中心波長λrが(例えば熱ドリフトなどにより)λ1≦λr≦λ2の範囲内で変動しても、電荷発生層の吸光度と該電荷発生層上に積層された電荷輸送層の透光率は上記関係式(１)を満たすので、電荷発生層の吸光度が高くなる(すなわち、電荷発生効率が高くなる)方向に露光光波長(中心波長)がシフトしたときには、電荷輸送層の透光率が減少して(すなわち、電荷発生層に到達する光量が減少して)、電荷発生層での電荷発生量の増加は抑制されることになる。逆に、電荷発生層の吸光度が低くなる(すなわち、電荷発生効率が低くなる)方向に露光光波長がシフトしたときには、電荷輸送層の透光率が増加して(すなわち、電荷発生層に到達する光量が増加して)、電荷発生層での電荷発生量の減少は抑制されることになる。結果として、本発明の感光体は、連続的又は断続的な書き込み動作中に露光光の中心波長が変動しても安定な感度を示し、安定した画質の画像を形成することができる。
【００１４】
これに対し、電荷発生層の吸光度と電荷輸送層の透過率が上記関係式(１)を満たさない場合、電荷発生層の吸光度が高くなる(又は低くなる)方向に露光光波長がシフトすると、電荷輸送層の透光率も高くなる(又は低くなる)か又は変化せず、電荷発生層での電荷発生量の変化は大きくなることはあっても低減されることはない。すなわち、露光光の波長変動に対して、感光体の感度は不安定となり、画質が低下する。
【００１５】
感光体の感度に対する露光光の波長シフトの影響を抑制するために、光学系に当該影響を軽減させる手段(例えば、特別な光学特性を有するフィルターのような部材)を設けることも考えられるが、そうすると光学系が複雑になり、またそのような光学系を備える画像形成装置に使用できる感光体は当該手段で対応可能なもの(光学特性が適合するもの)に限られることになる。一方、本発明においては、感光体上の電荷輸送層と電荷発生層とが（関係式(１)を満たすという)特定の光学特性を有することによって感光体自体で波長シフトの影響を抑制しているので、感光体にも画像形成装置にも新たな構成(部材)を設ける必要がない。
【００１６】
本発明においては、λ1が波長範囲３６０〜５９０ｎｍ内の特定波長であるので、露光光の中心波長は３６０ｎｍを下回ることはなく、６００ｎｍを超えることはない。露光光の中心波長が６００ｎｍより長いと、電荷輸送層の膜厚を適正化しても、露光ビームの小径化は波長の制約により難しくなり、高精細な画像特性が得られない。逆に、露光光の中心波長が３６０ｎｍより短いと、感光層の構成材料である結着樹脂にも制約が必要となり、構成材料の選択が非常に難しくなる。
【００１７】
λ1は波長範囲３６０〜４４０ｎｍ内の特定波長であることが好ましい。このとき、露光光の中心波長は波長範囲３６０〜４５０ｎｍ内にあるので、露光ビーム径の更なる小径化が可能となり、より高精細な画質を実現できる。
露光光源は、半導体レーザ又は発光ダイオード(アレイ)であり得る。
【００１８】
以下に、本発明の感光体を具体的に説明する。
本発明の感光体は、導電性基体(以下、単に「基体」とも呼ぶ)上に、電荷発生物質を含んでなる電荷発生層と電荷輸送物質を含んでなる電荷輸送層とをこの順で積層した積層型感光体の構成を有する。
【００１９】
図１は、本発明の感光体の一形態の構成を模式的に示す部分断面図である。図示した感光体は、導電性基体１上に、下引き層１６と、電荷発生物質２を含む電荷発生層３と、電荷輸送物質４を結着樹脂７中に分散させた電荷輸送層５とを、この順序で備えている。電荷発生層３及び電荷輸送層５が感光層２１を構成している。なお、本発明の感光体において、下引き層１６の存在は任意である。
【００２０】
［導電性基体］
導電性基体は、感光体の電極及び他の各層の支持部材として機能し、感光体に使用し得る任意の導電性基体であり得る。
導電性基体を構成する材料としては、例えば、アルミニウム、アルミニウム合金、銅、真鍮、亜鉛、ニッケル、ステンレス鋼、クロム、モリブデン、バナジウム、インジウム、チタン、金、白金などの金属及び合金材料；アルミニウム、アルミニウム合金、酸化錫、金や酸化インジウムなどの導電性物質を蒸着又は塗布したポリエステルフィルム、紙、ガラス及び金属フィルム；導電性粒子を含有したプラスチックや紙；及び導電性高分子を含有するプラスチックなどが挙げられる。
【００２１】
これらの材料は、感光体の導電性基体として適切な形状(例えば円筒状、円柱状、シート状)に加工して使用される。例えば、基体上に各層を浸漬塗布法によって形成する場合、円筒状であることが好ましい。
導電性基体の表面には、必要に応じて、画質に影響のない範囲内で、陽極酸化被膜処理、薬品若しくは熱水などによる表面処理、着色処理、又は表面を粗面化するなどの乱反射処理を施してもよい。
【００２２】
［電荷発生層］
電荷発生層は、少なくとも電荷発生物質を含んでなり、(画像情報の書き込み用)露光光の照射に際して、該電荷発生物質での電荷分離により電荷を発生させる機能を有する。電荷発生層は、必要に応じて、結着樹脂や可塑剤及び増感剤などの添加剤を含有することができる。
【００２３】
電荷発生物質としては、フタロシアニン系顔料、ペリレン系顔料、多環キノン系顔料、などが挙げられる。
【００２４】
これら化合物は、様々な吸光スペクトルを有し、電荷発生物質としての「感度」は波長によって大きく変化する。このため、これら化合物を電荷発生物質として含む電荷発生層の電荷発生効率(「感度」)も波長によって大きく変化することになる。
例えば、電荷発生物質としてオキソチタニルフタロシアニンを用いた電荷発生層(結着樹脂としてブチラール樹脂を使用；詳細は実施例１を参照)の分光吸収スペクトルを図２に示す(縦軸は吸収効率、横軸は波長)。３６０〜６００ｎｍの短波長領域の吸収効率は、既存の近赤外域(約７８０ｎｍ)と比較して、変動の幅が大きいことがわかる。このことは、例えば熱的なドリフトにより露光波長がシフトすると、この電荷発生層を備える感光体の感度は大きく変化することを示唆する。
【００２５】
このような吸収スペクトルの(短波長領域での)波長依存性の大きな変動は、オキソチタニルフタロシアニンに限られない。
そこで、本発明において、電荷発生層中の電荷発生物質は、電荷発生層の吸光度ＡｂｓCGL及び後述する電荷輸送層の透過率ＴCTLが上記の関係式(１)を満たすように適宜選択される。
【００２６】
なお、関係式(１)を満たすと同時に、［ＡｂｓCGL(λ2)−ＡｂｓCGL(λ1)］が絶対値で０.１以上０.５以下であり、かつ［ＴCTL(λ2)−ＴCTL(λ1)］が絶対値で１０％以上３０％以下であれば、より良好な安定化効果が得られる。
電荷発生層の吸光度ＡｂｓCGL及び電荷輸送層の透過率ＴCTLは、更に、下記の関係式：
ＡｂｓCGL(λ4)≧ＡｂｓCGL(λ3)かつＴCTL(λ4)≦ＴCTL(λ3)、又は
ＡｂｓCGL(λ4)≦ＡｂｓCGL(λ3)かつＴCTL(λ4)≧ＴCTL(λ3)
(ここで、λ3及びλ4は、λ1≦λ3＜λ4≦λ2の関係を満たす任意の波長である)
を満たすことが好ましい。
【００２７】
フタロシアニン顔料には、特定の結晶型、例えばα型、β型、Ｙ型、アモルファスのオキソチタニルフタロシアニンを含む金属フタロシアニン、無金属フタロシアニン、ハロゲン化無金属フタロシアニンなどが挙げられる。より具体的には、オキソチタニルフタロシアニン、ガリウムフタロシアニン、無金属フタロシアニンなどが挙げられる。
【００２８】
なかでも、チタニルフタロシアニン、ガリウムフタロシアニン及び無金属フタロシアニンを電荷発生物質として使用し、それぞれ電荷輸送物質たるトリフェニルジアミン化合物、スチルベン化合物及びエナミン化合物と組み合わせることが好ましい。
【００２９】
電荷発生物質は１種を単独で用いてもよく、２種以上を併用してもよい。
例えば、オキソチタニルフタロシアニンや無置換フタロシアニンのようなフタロシアニン系顔料は、結晶型が異なるフタロシアニン系顔料、アゾ顔料、ペリレンイミド、ペリレン酸無水物などのペリレン系顔料、キナクリドン、アントラキノンなどの多環キノン系顔料、スクエアリウム色素、アズレニウム色素、チアピリリウム色素などと併用できる。
電荷発生物質を併用することにより、容易に、電荷発生層の短波長領域での吸光スペクトルを調整することが可能となる。
【００３０】
電荷発生層には、結着性を向上させるために、結着樹脂が含有されてもよい。
結着樹脂としては、特に限定されず、電荷発生層における結着樹脂として使用可能な任意の樹脂を用することができる。具体例としては、例えば、メラミン樹脂、エポキシ樹脂、シリコーン樹脂、ポリウレタン、アクリル樹脂、塩化ビニル−酢酸ビニル共重合樹脂、塩化ビニル−酢酸ビニル−無水マレイン酸共重合樹脂、塩化ビニル−酢酸ビニル−ポリビニルアルコール共重合樹脂、ポリカーボネート、フェノキシ樹脂、フェノール樹脂、ポリビニルブチラール、ポリアリレート、ポリアミド、ポリエステルなどが挙げられる。結着樹脂は、１種が単独で使用されてもよく、又は２種以上が併用されてもよい。
【００３１】
電荷発生層中の電荷発生物質の割合は、３０〜９０重量％の範囲が好ましい。電荷発生層の層厚は、０.０５〜５μｍが好ましく、０.１〜１.５μｍがより好ましい。
【００３２】
電荷発生層の形成方法は、特に限定されず、例えば真空蒸着法や浸漬塗布法が使用できる。真空蒸着法は、電荷発生物質を直接導電性基体表面に真空蒸着させる方法であり、浸漬塗布法は、塗布液を満たした塗布槽に基体を浸漬した後、一定速度又は任意に変化させた速度で引き上げることにより層を形成する方法である。浸漬塗布法が、比較的簡単で、生産性及び原価の点で優れているため、好ましい。
【００３３】
電荷発生層用塗布液は、例えば、適当な溶剤中に電荷発生物質及び必要に応じて結着樹脂を加え、分散させることによって調製することができる。分散は、公知の任意の方法で行うことができ、例えばボールミル、ダイノーミル、超音波発振機などの分散装置を用いて行う。浸漬塗布には、任意の浸漬塗布装置を用いることができる。
塗布層(電荷発生層に限らず、後述する電荷輸送層及び下引き層についても)は、熱風又は遠赤外線等の乾燥機を用いて乾燥することが好ましい。乾燥は４０〜１３０℃で１０分間〜２時間程度が好ましい。
【００３４】
電荷発生層用塗布液に使用される溶剤としては、例えば、アセトン、メチルエチルケトン、シクロヘキサノンなどのケトン類、酢酸エチル、酢酸ブチルなどのエステル類、テトラヒドロフラン、ジオキサン、ジオキソラン、ジメトキシエタンなどのエーテル類、ベンゼン、トルエン、キシレンなどの芳香族炭化水素類、Ｎ,Ｎ-ジメチルホルムアミド、ジメチルスルホキシドなどの非プロトン性極性溶剤などが挙げられる。溶剤は、１種を単独で使用してもよく、又は２種以上を混合して混合溶剤として使用してもよい。
【００３５】
電荷発生層用塗布液は、例えば、電荷発生物質としてオキソチタニルフタロシアニン顔料、結着樹脂としてブチラール樹脂、シリコーンオイル及び２種以上の非ハロゲン系有機溶剤の混合溶剤(例えば、ジメトキシエタンとシクロヘキサノン)で構成される。
【００３６】
［電荷輸送層］
電荷輸送層は、少なくとも電荷輸送物質及び結着樹脂を含んでなり、該電荷輸送物質が(下層たる)電荷発生層で発生した電荷を受け入れ、感光体表面に輸送する機能を有する。電荷輸送層は、必要に応じて、可塑剤及び増感剤などの添加剤を含有することができる。
【００３７】
電荷輸送物質としては、電子供与性物質や電子受容性物質が挙げられる。
電子供与性物質としては、ヒドラゾン誘導体、トリフェニルアミン系化合物、トリフェニルメタン系化合物、スチルベン系化合物などが挙げられる。
【００３８】
電子受容性物質としては、フルオレノン誘導体、ジベンゾチオフェン誘導体、インデノチオフェン誘導体、フェナンスレンキノン誘導体、インデノピリジン誘導体、チオキサントン誘導体、ベンゾ［ｃ］シンノリン誘導体、フェナジンオキサイド誘導体、テトラシアノエチレン、テトラシアノキノジメタン、ブロマニル、クロラニル、ベンゾキノン等が挙げられる。
【００３９】
これら化合物は様々な分光透過スペクトルを有する。
例えば、電荷輸送物質として下記構造式(２−４)で示されるアリールジアミン化合物を用いた電荷輸送層(結着樹脂としてポリカーボネート樹脂を使用；詳細は実施例１を参照)の分光透過スペクトルを図４に示す(縦軸は透過率、横軸は波長)。近赤外域では透過率は略１００％(略透明)であるのに対し、３６０〜６００ｎｍの短波長領域での透過率は、大きく変動していることがわかる。このことは、例えば熱的なドリフトにより露光光波長がシフトすると、この電荷輸送層を電荷発生層上に備える感光体の感度が、短波長領域において波長により大きく変化することを示唆する。
【００４０】
このような透過スペクトルの(短波長領域での)波長依存性の大きな変動は、例示したアリールジアミン化合物に限られない。
そこで、本発明において、高精密で長期にわたって安定した画質を提供するために、電荷輸送層中の電荷輸送物質は、電荷輸送層の透過率ＴCTL及び前述の電荷発生層の吸光度ＡｂｓCGLが上記の関係式(１)を満たすように適宜選択される。
【００４１】
電荷輸送層の透過率ＴCTL及び電荷発生層の吸光度ＡｂｓCGLは、更に、下記の関係式：
ＡｂｓCGL(λ4)≧ＡｂｓCGL(λ3)かつＴCTL(λ4)≦ＴCTL(λ3)、又は
ＡｂｓCGL(λ4)≦ＡｂｓCGL(λ3)かつＴCTL(λ4)≧ＴCTL(λ3)
(ここで、λ3及びλ4は、λ1≦λ3＜λ4≦λ2の関係を満たす任意の波長である)
を満たすことが好ましい。
【００４２】
トリフェニルアミン系化合物としては、下記の一般式(２)：
【化１】
2010217320.tif 000003
［式中、
Ｒ1及びＲ1'は、同一又は異なって、水素原子、ハロゲン原子、置換若しくは未置換のアルキル基又は置換若しくは未置換のアルコキシ基を表し、
Ｒ2、Ｒ2'、Ｒ3及びＲ3'は、同一又は異なって、ハロゲン原子、置換若しくは未置換のアルキル基、置換若しくは未置換のアリル基、置換若しくは未置換のアルケニル基、置換若しくは未置換のアルコキシ基又は置換アミノ基を表し、
ｍ及びｎはそれぞれ０、１又は２を表す］
で示されるアリールジアミン化合物が挙げられる。
【００４３】
Ｒ1及びＲ1'としてのハロゲン原子には、フッ素、塩素、臭素等が挙げられる。
Ｒ1及びＲ1'としての置換若しくは未置換のアルキル基には、メチル基、エチル基等が挙げられる。
Ｒ1及びＲ1'としての置換若しくは未置換のアルコキシ基には、メトキシ基、エトキシ基が挙げられる。
【００４４】
Ｒ2、Ｒ2'、Ｒ3及びＲ3'としてのハロゲン原子には、フッ素、塩素、臭素等が挙げられる。
Ｒ2、Ｒ2'、Ｒ3及びＲ3'としての置換若しくは未置換のアルキル基には、メチル基、エチル基等が挙げられる。
Ｒ2、Ｒ2'、Ｒ3及びＲ3'としての置換若しくは未置換のアリル基には、2-プロペニル基等が挙げられる。
Ｒ2、Ｒ2'、Ｒ3及びＲ3'としての置換若しくは未置換のアルケニル基には、４,４-ジフェニル-１,３-ブタジエニル基、2-プロピレニル基等が挙げられる。
Ｒ2、Ｒ2'、Ｒ3及びＲ3'としての置換若しくは未置換のアルコキシ基には、メトキシ基、フェノキシ基等が挙げられる。
Ｒ2、Ｒ2'、Ｒ3及びＲ3'としての置換アミノ基としては、ジメチルアミノ基等が挙げられる。
【００４５】
一般式(２)で示されるアリールジアミン化合物を電荷輸送物質として上記に例示の電荷発生物質と組み合わせて用いると、より高精細な画像特性を有し、長期にわたって電気特性が非常に安定する感光体を提供することができる。
【００４６】
一般式(２)で示される具体的化合物の例を下記(２−１)〜(２−６)に示す。
【化２】
2010217320.tif 000004
【００４７】
【化３】
2010217320.tif 000005
【００４８】
ヒドラゾン誘導体の具体例としては、カルバゾールヒドラゾンなどが挙げられる。
【００４９】
トリフェニルアミン系化合物の具体例としては、トリフェニルアミン、フルオレントリフェニルアミンなどが挙げられる。
スチルベン系化合物の具体例としては、トリフェニルアミンスチルベンなどが挙げられる。
【００５０】
電荷輸送層を構成する結着樹脂としては、電荷輸送物質と相溶性を有する材料が使用できる。結着樹脂は、透過率が３６０〜６００ｎｍの波長範囲の光に対して波長依存性を有しないことが好ましい。具体例としては、例えば、ポリカーボネート及び共重合ポリカーボネート、ポリアリレート、ポリビニルブチラール、ポリアミド、ポリエステル、エポキシ樹脂、ポリウレタン、ポリケトン、ポリビニルケトン、ポリスチレン、ポリアクリルアミド、フェノール樹脂、フェノキシ樹脂、ポリスルホン、及びそれらの共重合樹脂等が挙げられる。結着樹脂は１種を単独で又は２種以上を混合して用いてもよい。中でもポリスチレン、ポリカーボネート、共重合ポリカーボネート、ポリアリレート、ポリエステルなどの樹脂は、体積抵抗率が１０13Ω以上あり、成膜性及び電位特性なども優れているので好ましい。
【００５１】
電荷輸送層の形成方法は、特に限定されず、例えば電荷発生層の形成と同様に真空蒸着法や浸漬塗布法が使用できる。
電荷輸送層用塗布液は、例えば、適当な溶剤中に電荷輸送物質及び結着樹脂並びに必要に応じて添加剤を加え、従来公知の方法で溶解/分散させることによって調製することができる。
【００５２】
電荷輸送層用塗布液に用いられる溶剤としては、例えば、メタノール、エタノール等のアルコール類、アセトン、メチルエチルケトン、シクロヘキサノン等のケトン類、エチルエーテル、テトラヒドロフラン、ジオキサン、ジオキソラン等のエーテル類、クロロホルム、ジクロロメタン、ジクロロエタンなどの脂肪族ハロゲン炭化水素、ベンゼン、クロロベンゼン、トルエンなどの芳香族炭化水素類等を用いることができる。溶剤は、１種を単独で使用してもよく、又は２種以上が混合して使用してもよい。
【００５３】
電荷輸送層中の電荷輸送物質の割合は、電荷輸送層中、３０〜８０重量％の範囲が好ましい。電荷輸送層の膜厚は、好ましくは１０〜２０μｍである。膜厚が２０μｍを超えると、露光光を小径化しても電荷輸送層内でキャリア(電荷)が面内方向に拡散してしまい、感光体表面における高解像度での静電潜像の形成が妨げられることがある。
【００５４】
感光層の各層、すなわち電荷発生層及び/又は電荷輸送層には、１種又は２種以上の電子受容物質又は色素を含有させてもよい。これらを含有させることによって、感光体の感度が向上し、また、繰返し使用による残留電位の上昇及び疲労などが抑えられる。
【００５５】
電子受容物質としては、例えば、無水コハク酸、無水マレイン酸、無水フタル酸及び４-クロルナフタル酸無水物等の酸無水物、テトラシアノエチレン及びテレフタルマロンジニトリルなどのシアノ化合物、４-ニトロベンズアルデヒドなどのアルデヒド類、アントラキノン及び１-ニトロアントラキノンなどのアントラキノン類、２,４,７-トリニトロフルオレノン及び２,４,５,７-テトラニトロフルオレノンなどの多環又は複素環ニトロ化合物などが挙げられる。これらは、化学増感剤としても用いることができる。
色素としては、ピラゾリン、クマリン、アントラセン等が挙げられる。
【００５６】
感光層にはまた、成形性、可撓性、機械的強度を向上させるために、可塑剤を含有させてもよい。
可塑剤としては、上記の目的を達成し得る任意のものが使用できる。具体的には、例えば二塩基酸エステル、脂肪酸エステル、リン酸エステル、フタル酸エステル、塩素化パラフィン、エポキシ型可塑剤などが挙げられる。
【００５７】
感光層は、必要に応じて、当該分野において公知の各種添加剤を含有し得る。添加剤としては、例えば、ポリシロキサンのようなゆず肌防止のためのレベリング剤；耐久性向上のためのフェノール系化合物、ヒンダードアミン系化合物、ハイドロキノン系化合物、トコフェロール系化合物、パラフェニレンジアミン、アリールアルカン及びそれらの誘導体、アミン系化合物、有機硫黄化合物並びに有機燐化合物などの酸化防止剤；紫外線吸収剤などが挙げられる。
【００５８】
［下引き層］
導電性基体と感光層(電荷発生層及び電荷輸送層)との間には、基体の傷及び凸凹の被覆、繰返し使用時の帯電性の劣化防止、低温/低湿環境下での帯電特性の改善などを目的として、下引き層(「中間層」とも呼ばれる)を設けてもよい。
下引き層の材料としては、ポリアミド、共重合ナイロン、ポリビニルアルコール、ポリウレタン、ポリエステル、エポキシ樹脂、フェノール樹脂、カゼイン、セルロース、ゼラチンなどを使用できる。特にアルコール可溶性の共重合ナイロンが好適に使用できる。
【００５９】
下引き層には、必要に応じて、特に下引き層の体積抵抗率の調節、低温／低湿環境下での繰返しエージング特性の改善を目的として、酸化亜鉛、酸化チタン、酸化錫、酸化インジウム、シリカ、酸化アンチモン等の無機顔料を含有させてもよい。下引き層中の無機顔料の割合は、例えば、３０〜９５重量％の範囲であり得る。
下引き層の膜厚は、例えば、０.１〜２０μｍであり得る。
【００６０】
下引き層の形成方法は、特に限定されず、例えば浸漬塗布法が使用できる。
下引き層用塗布液は、例えば、水又は適当な有機溶剤中に上記材料を分散/溶解させることによって調製することができる。有機溶剤としては、例えば、メタノール、エタノール及びブタノールなどのアルコール類の単独溶剤、水とアルコール類との混合溶剤、２種類以上のアルコール類の混合溶剤、アセトン及びジオキソランなどとアルコール類との混合溶剤、ジクロロエタン、クロロホルム及びトリクロロエタンなどの塩素系溶剤とアルコール類との混合溶剤が挙げられる。
【００６１】
次に、本発明の画像形成装置について図を参照しながら具体的に説明する。本発明の電子写真画像形成装置は、上記の本発明に係る電子写真感光体と、中心波長がλr(ここで、λ1≦λr≦λ2)の半導体レーザ又は発光ダイオードを(画像情報書き込み用)露光光源として有する露光手段とを備える限り、他の構成は限定されない。
【００６２】
例えば、本発明の電子写真画像形成装置は、表面に静電潜像が形成される電子写真感光体(像担持体)と、感光体表面を帯電させる帯電手段と、感光体表面に静電潜像を形成する露光手段と、感光体表面の静電潜像にトナーを供給してトナー像を形成する現像手段と、感光体表面のトナー像を記録媒体に転写する転写手段と、感光体表面を清浄化するクリーニング手段と、トナー像を記録媒体に定着させる定着手段とを含んで構成され得る。
本発明の画像形成装置は、例えば、複写機、プリンタ、ファクシミリ、これらの複合機であり得る。
【００６３】
図３は、本発明の画像形成装置の一形態の構成を簡略化して示す配置側面図である。
図３を参照してレーザプリンタ３０の構成及び画像形成動作について説明する。
図３の画像形成装置は、感光体Ａと、帯電手段であるコロナ帯電器３６と、露光手段４９と、現像手段である現像器３７と、転写手段である転写帯電器４１と、クリーニング手段であるクリーナ４６とを含んで構成されるレーザプリンタ３０である。露光手段４９は、レーザ３１、回転多面鏡３２、結像レンズ３４及びミラー３５から構成される。
【００６４】
感光体Ａは、図示しない駆動手段によって矢符４７の方向に回転可能なようにレーザプリンタ３０に搭載される。
感光体Ａの外周面に沿って、コロナ帯電器３６、現像器３７、転写帯電器４１及びクリーナ４６が、この順序で、感光体Ａの回転方向(矢符４７)上流側から下流側に向って設けられる。
【００６５】
コロナ帯電器３６は、レーザビーム３３の結像点よりも感光体の回転方向上流側に設けられ、回転する感光体表面(外周面)を所定電位に一様に帯電させる。
帯電した感光体Ａの表面に対して、露光手段４９から露光光が画像情報に従って照射される。
レーザ３１から出射した露光光(レーザビーム３３)は、ｆ-θ特性を有する結像レンズ３４及びミラー３５によって感光体Ａの表面に結像し、回転多面鏡３２によって感光体の長手方向(主走査方向)に繰返し走査される。
【００６６】
したがって、レーザビーム３３は、一様に帯電した(回転している)感光体Ａの表面を画像情報に従って露光することになり、感光体表面に、露光により表面電荷が除去されることによって露光部位と非露光部位とにの電位差が生じて画像情報に対応する静電潜像が形成される。
【００６７】
レーザ３１としては、中心波長λrが特定の波長範囲(λ1≦λr≦λ2；ここで、λ1及びλ2は、該レーザと共に使用する(本発明の)感光体が上記関係式(１)を満たすような特定の波長)内で変動する光を出射する限り、特に限定されない。通常、半導体レーザが使用される。
【００６８】
現像器３７は、レーザビーム３３の結像点よりも感光体の回転方向下流側に設けられ、感光体表面に形成された静電潜像にトナーを供給し、静電潜像をトナー像(可視像)として現像する。現像器は接触式及び非接触式のいずれであってもよい。
転写帯電器４１は、転写紙４８にトナーと逆極性の電荷を与えることによって、感光体表面に形成されたトナー像を転写紙４８上に転写させる。
【００６９】
転写紙４８は、転写紙カセット３８に収容され、給紙ローラ３９によって１枚ずつ取出され、レジストローラ４０によって感光体への露光と同期して転写帯電器４１と感光体Ａとの間に供給される。
分離帯電器４２は、転写帯電器４１に近接して感光体の回転方向下流側に設けられ、トナー像が転写された転写紙を除電して感光体から分離する。
【００７０】
感光体から分離された転写紙４８は、搬送ベルト４３のような搬送手段によって定着器４４に搬送され、そこでトナー像が定着されて堅牢な画像となる。その後、転写紙は排紙手段により排紙トレイ４５に向けて排紙される。
クリーナ４６は、トナー像の転写後に感光体Ａの表面に残留するトナー及び紙粉等の異物を除去し回収する。クリーナ４６は、例えば、クリーニングブレードを備えてなり得る。
【００７１】
表面を清掃された感光体Ａは、クリーナ４６と共に設けられる図示しない除電器(例えば、除電ランプ)によって表面電荷を除去(除電)された後、更に回転駆動され、再度帯電から始まる一連の画像形成動作が繰返されて、連続的に画像が形成される。
【００７２】
上記では、機能単位(又は構成要素)を個別に説明したが、個々に独立して設けられている必要はなく、複数の機能単位(又は構成要素)が一体的に構成されていてもよい。例えば、感光体は、露光手段、帯電手段、現像手段及びクリーニング手段のうちの少なくとも１つと一体となったプロセスカートリッジとして構成されていてもよい。
このような幾つかの部材を一体化したプロセスカートリッジを用いることによって、装置の保守管理が容易になる。
【００７３】
上記で説明した構成には、当該分野で公知の種々の変更を加えることができる。例として、下記のような変更を挙げることができるがこれらに限定されない。
例えば、帯電器は、例えばコロトロン帯電器、スコロトロン帯電器及び鋸歯帯電器のような他の非接触式帯電器や、例えば帯電ローラのような接触式帯電器であってもよい。
例えば、露光手段には、中心波長λrが特定波長範囲(λ1≦λr≦λ2)内で変動する発光ダイオード(例えば、ＬＥＤアレイヘッド)を使用できる。
【００７４】
特に、感光体の外径が小さい場合(例えば、４０ｍｍ以下の場合)には、分離帯電器を設けなくてもよい。
例えば、クリーナは、ブラシクリーナなどであってもよい。
例えば、現像バイアス等の高電圧をかけるタイミング等を工夫することによって、特に感光体の直径が小さいものや低速のローエンドプリンタ等では(省スペース化の観点から)、除電ランプを省く構成とし得る。
【００７５】
本発明による画像形成装置は、本発明に係る電子写真感光体を備えるので、各種の環境下において、長期間に亘り安定して画質低下のない画像形成が可能である。
【実施例】
【００７６】
実施例１
(下引き層の作製)
酸化チタン(ＴＴＯ５５Ａ：石原産業(株)製)７重量部及び共重合ナイロン(ＣＭ８０００：東レ(株)製)１３重量部を、メチルアルコール１５９重量部と１,３-ジオキソラン１０６重量部との混合溶剤に加え、ペイントシェーカーにて８時間分散処理して下引き層用塗布液を３ｋｇ調製した。
この塗布液を塗布槽に満たし、直径３０ｍｍのアルミニウム製円筒状導電性基体を塗布液に浸漬後引上げ、自然乾燥して基体表面上に層厚１μｍの下引き層を形成した。
【００７７】
(電荷発生層の作製)
電荷発生物質は、下記の方法に従って製造した。
ｏ-フタロジニトリル４０ｇ、四塩化チタン１８ｇ、α-クロロナフタレン５００ｍｌを、窒素雰囲気下２００〜２５０℃にて３時間撹拌して反応させた。次いで、１００〜１３０℃まで放冷後に熱時濾過し、濾取物を１００℃に加熱したα-クロロナフタレン２００ｍｌで洗浄してジクロロチタニウムフタロシアニン粗生成物を得た。
【００７８】
この粗生成物を、室温にてα-クロロナフタレン２００ｍｌ、次いでメタノール２００ｍｌで洗浄後、更にメタノール５００ｍｌ中で１時間５０℃にて熱懸洗を行った。濾過後、濾取物を水５００ｍｌ中でｐＨが６〜７になるまで５０℃にて熱懸洗を繰り返した。濾過後、濾取物を乾燥してオキソチタニルフタロシアニン結晶を得た。
得られた結晶をメチルエチルケトンと混合し、ペイントコンディショナー装置(レッドレベル社製)により直径２ｍｍのガラスビーズと共にミリング処理し、メタノールで洗浄した後乾燥して、オキソチタニルフタロシアニンの微粉末結晶を得た。
【００７９】
得られたオキソチタニルフタロシアニンの微粉末結晶１.８重量部と、ブチラール樹脂(積水化学工業(株)製：エスレックＢＸ-１)１.２重量部と、ポリジメチルシロキサン-シリコーンオイル(信越化学工業(株)製：ＫＦ-９６)０.０６重量部と、ジメトキシエタン８７.３重量部と、シクロヘキサノン９.７重量部とを混合し(溶媒混合比＝９０／１０)、ペイントシェーカーにて分散処理して電荷発生層用塗布液を３ｋｇ調製した。
この塗布液を下引き層の場合と同様の浸漬塗布法にて前述の下引き層上に塗布し、自然乾燥して層厚０.３μｍの電荷発生層を形成した。
形成した電荷発生層の吸光度として、透明フィルム上にフィルムアプリケータで上記電荷発生用塗布液を塗布して形成した同一膜厚の層について分光光度計(Ｕ-３３００；日立製作所(株)製)により測定して得られる吸光度を用いた。得られた吸収スペクトルを図２に示す。
【００８０】
(電荷輸送層の作製)
電荷輸送物質として上記構造式(２−４)で示されるアリールジアミン系化合物５重量部とポリカーボネート(ＴＳ２０４０：帝人化成(株)製)８重量部とを混合し、テトラヒドロフラン４９重量部を溶剤として電荷輸送層用塗布液を３ｋｇ調製した。
この塗布液を浸漬塗布法にて前述の電荷発生層上に塗布し、１２０℃で１時間乾燥して層厚１８μｍの電荷輸送層を形成した。
形成した電荷輸送層の透過率として、透明フィルム上にフィルムアプリケータで上記電荷輸送用塗布液を塗布して形成した同一膜厚の層について分光光度計(Ｕ-３３００；日立製作所(株)製)により測定して得られる透過率を用いた。得られた透過スペクトルを図４に示す。
【００８１】
このようにして得られた感光体の特性を、励起波長(中心波長)４０５ｎｍの露光光源を搭載した後述の評価用画像形成装置において評価した。
【００８２】
実施例２
電荷輸送層を、電荷輸送物質として下記構造式(３)で示されるアリールアミン系化合物を用いた以外は実施例１と同様にして感光体を作製した。
電荷輸送層の透過スペクトルは、透明フィルム上で測定したとき、図５に示すとおりであった。
【００８３】
【化４】
2010217320.tif 000006
得られた感光体の特性を、励起波長(中心波長)４３０ｎｍの露光光源を搭載した評価用画像形成装置において評価した。
【００８４】
実施例３
下引き層を実施例１と同様にして形成した。
電荷発生物質として無置換フタロシアニン(Ｆａｓｔｏｇｅｎ  Ｂｌｕｅ  ８１２０  ＢＳ；大日本インキ(株)製)を用いた以外は実施例１と同様にして、電荷発生層を形成した。形成した電荷発生層の吸収スペクトルは、透明フィルム上で測定したとき、図６に示すとおりであった。
【００８５】
次に、電荷輸送物質として下記構造式(４)で示されるアリールアミン系化合物を用いた以外は実施例１と同様にして、電荷輸送層を形成した。
【化５】
2010217320.tif 000007
【００８６】
形成した電荷輸送層の透過スペクトルは、透明フィルム上で測定したとき、図７に示すとおりであった。
得られた感光体の特性を、励起波長(中心波長)５８０ｎｍの露光光源を搭載した評価用画像形成装置において評価した。
【００８７】
実施例４
下引き層及び電荷発生層を実施例１と同様にして形成した。
次に、電荷輸送物質として上記構造式(２−６)で示されるアリールジアミン系化合物を用いた以外は実施例１と同様にして、電荷輸送層を形成した。形成した電荷輸送層の透過スペクトルは、透明フィルム上で測定したとき、図８に示すとおりであった。
得られた感光体の特性を、励起波長(中心波長)４０５ｎｍの露光光源を搭載した評価用画像形成装置において評価した。
【００８８】
比較例１
実施例３と同様にして感光体を作製した。
得られた感光体は、励起波長(中心波長)５６０ｎｍの露光光源を搭載した評価用画像形成装置において、その特性を評価した。
【００８９】
比較例２
電荷輸送層を、電荷輸送物質として下記構造式(５)で示されるアリールアミン系化合物を用いた以外は実施例１と同様にして感光体を作製した。
【化６】
2010217320.tif 000008
【００９０】
電荷輸送層の透過スペクトルは、透明フィルム上で測定したとき、図９に示すとおりであった。
得られた感光体は、励起波長(中心波長)４５０ｎｍの露光光源を搭載した評価用画像形成装置において、その特性を評価した。
【００９１】
比較例３
実施例３と同様にして感光体を作製した。
得られた感光体は、励起波長(中心波長)６０５ｎｍの露光光源を搭載した評価用画像形成装置において、その特性を評価した。
【００９２】
(特性評価)
評価用画像形成装置
上記のように作製した各感光体を、帯電部材(スコロトロン帯電器)と共に、カラー複合機(ＭＸ-４５００Ｎ；シャープ(株))の画像形成装置用プロセスカートリッジに装着して特性を評価した。
【００９３】
画像露光光源には、実施例１〜４及び比較例１〜３について、それぞれ４０５ｎｍ、４３０ｎｍ、５８０ｎｍ、４０５ｎｍ、５６０ｎｍ、４５０ｎｍ、６０５ｎｍの発振波長を有する光源を用い、コリメーターレンズ、アパーチャー、シリンダレンズ、ポリゴンミラー、ｆθレンズ、樽型トロイダルレンズ、反射ミラーからなる像露光装置により書込みを行った。
なお、使用した光源の発振中心波長は、５万枚耐刷試験後に、初期値(常温(２５℃)・常湿(相対湿度６５％)環境下で、画像形成装置(すなわち露光光源)の電源投入５分後)から数ｎｍ〜１０ｎｍ程度の波長シフトを生じていたことを確認した(実施例１〜４及び比較例１〜３について、それぞれ８.０、７.５、８.５、８.２、８.１、７.７、６.３ｎｍ)。
【００９４】
現像には二成分現像剤(体積平均粒径が６.５μｍのトナー)を用い、転写部材として転写ベルト(トナー像が直接転写紙に転写される)を用いた。
除電光光源には７８０ｎｍの半導体レーザを用い、感光体全面に光照射により除電を行うようにした。
実写試験では、書込み率６％のチャートを用いて５枚間欠にて５万枚印刷を行った。試験環境は２５℃−５０％ＲＨであった。
【００９５】
＜感光体の電気特性評価＞
ベタ画像印字時の感光体表面電位：ＶＬ(−Ｖ)を、表面電位計(Ｍｏｄｅｌ-３３４；トレックジャパン(株))を用いて測定し、実写前後のＶＬの変動値：ΔＶＬを感光体感
度指標とした。
ΔＶＬ ＜ ５０Ｖ  ：良好であり実使用上問題なし(◎)
５０Ｖ ≦ ΔＶＬ ＜ １００Ｖ  ：やや悪化傾向であり、実使用上問題となる(
△)
１００Ｖ ≦ ΔＶＬ  ：悪化著しい(×)
【００９６】
＜ドット再現性の評価＞
ハーフトーン画像(１ドット画像)を形成し、ドット形成状態を、ドットの再現性、散逸状態、輪郭の先鋭度に関して以下のランク付けを行って評価した。
ドット再現性が良好、かつ散逸も無く、輪郭の先鋭度に優れている：◎
上記３項目とも若干の劣化はあるが、実使用上問題なし：○
３項目いずれかが、実使用上問題となる：△
３項目中２項目以上が、実使用不可能となる：×
【００９７】
特性評価の結果を下記の表にまとめる。
【表１】
2010217320.tif 000009
【００９８】
比較例１及び２の感光体は、初期には問題となる評価項目がなかったが、実写試験後には感光体感度が著しく変化し、画質が顕著に悪化した。
使用した光源の発振中心波長が実写試験後に初期値から波長シフトを生じていたことから、上記の感度変化や画質悪化は、この発振波長のシフトにより大きく影響をうけた結果と捉えられる。
【００９９】
比較例３の感光体は、電気特性については安定であったが、ドット先鋭度の不足が初期画像より確認された。これは、露光光波長が長いことに起因する露光ビーム径の拡がりによるものと考えられる。
【０１００】
一方、感光層の光学特性が露光波長(中心波長)との関係において式(１)を満たす実施例３の感光体は、実写前後を通じて、実使用上問題となる評価項目がなく、電気特性が高安定で、高精細画像を形成できた。
発振波長がより短い光源との関係で式(１)を満足する実施例２の感光体では、実施例３の感光体より高精細な画像特性が得られた。
一般式(２)で示される電荷輸送物質を電荷輸送層に用いた実施例１及び実施例４の感光体は、実施例３の感光体より高精細な画像特性が得られ、かつ実写後も電気特性が非常に安定していた。
【０１０１】
上記の結果より、感光層の光学特性が露光波長(中心波長)との関係において式(１)を満たす本発明の感光体は、長期にわたって感度特性が良好で、高解像度の画像を安定して形成可能であることが理解できる。
【符号の説明】
【０１０２】
１  導電性基体
２  電荷発生物質
３  電荷発生層
４  電荷輸送物質
５  電荷輸送層
７  結着樹脂
１６  下引き層
２１  感光層
【０１０３】
Ａ  感光体
３０  レーザプリンタ
３１  レーザ
３２  回転多面鏡
３３  レーザビーム
３４  結像レンズ
３５  ミラー
３６  コロナ帯電器
【０１０４】
３７  現像器
３８  転写紙カセット
３９  給紙ローラ
４０  レジストローラ
４１  転写帯電器
４２  分離帯電器
４３  搬送ベルト
４４  定着器
【０１０５】
４５  排紙トレイ
４６  クリーナ
４７  感光体Ａの回転方向を示す矢符
４８  転写紙
４９  露光手段
【図１】
2010217320.tif 000011
【図３】
2010217320.tif 000012
【図２】
2010217320.tif 000013
【図４】
2010217320.tif 000014
【図５】
2010217320.tif 000015
【図６】
2010217320.tif 000016
【図７】
2010217320.tif 000017
【図８】
2010217320.tif 000018
【図９】
2010217320.tif 000019